(57)【要約】【課題】可使時間の幅広い設定が可能であり、取り扱い性が良好で、かつ短時間で表面タックが解消されるシリル基含有有機重合体硬化性組成物を提供する。【解決手段】加水分解性シリル基含有有機重合体（ａ）１００重量部と、下記一般式（１）：【化１】2004189946.tif 000011（式中、Ｒ1、Ｒ2はそれぞれ炭素原子数１〜１９の直鎖または分岐アルキル基であり、相互に同一であっても異なっていてもよく、かつ、Ｒ1とＲ2の炭素原子数の合計が１０以上である）で表される、ジアルキル酢酸錫化合物（ｂ）０．１〜２０重量部とからなることを特徴とするシリル基含有有機重合体硬化性組成物。【選択図】        なし【特許請求の範囲】
【請求項１】
加水分解性基と結合したケイ素原子を有する基を、分子末端または側鎖に、１分子当たり少なくとも１個有するシリル基含有有機重合体（ａ）１００重量部と、下記一般式（１）：
【化１】
2004189946.tif 000010
（式中、Ｒ1、Ｒ2はそれぞれ炭素原子数１〜１９の直鎖または分岐アルキル基であり、相互に同一であっても異なっていてもよく、かつ、Ｒ1とＲ2の炭素原子数の合計が１０以上である）で表される、ジアルキル酢酸錫化合物（ｂ）０．１〜２０重量部とからなることを特徴とするシリル基含有有機重合体硬化性組成物。
【請求項２】
さらにアミン系硬化促進剤を含有する請求項１に記載のシリル基含有有機重合体硬化組成物。
【請求項３】
さらに充填剤を含有する請求項１または２に記載のシリル基含有有機重合体硬化性組成物。
【請求項４】
前記シリル基含有有機重合体（ａ）が、ポリエーテル、エチレン性不飽和化合物の重合体またはジエン系化合物の重合体を主鎖とするものである請求項１〜３のいずれかに記載のシリル基含有有機重合体硬化性組成物。
【請求項５】
前記ジアルキル酢酸錫化合物が常温、常圧下で液状である請求項１〜４のいずれかに記載のシリル基含有有機重合体硬化性組成物。
【請求項６】
前記ジアルキル酢酸錫化合物が、スタナスビス（２−ブチルオクタノエート）、スタナスビス（２−エチルデカノエート）、スタナスビス（２−ヘキシルデカノエート）、スタナスビス（２−デシルテトラデカノエート）よりなる群から選ばれる少なくとも１種である請求項１〜５のいずれかに記載のシリル基含有有機重合体硬化組成物。
【請求項７】
スタナスビス（２−ブチルオクタノエート）、スタナスビス（２−ヘキシルデカノエート）、またはスタナスビス（２−デシルテトラデカノエート）であるジアルキル酢酸錫化合物。
【発明の詳細な説明】
【０００１】
【発明の属する技術分野】
本発明は、シリル基含有有機重合体硬化性組成物に関する。さらに詳しくは、シリル基含有有機重合体と硬化触媒からなる、シーリング剤、接着剤などとして用いるのに好適なシリル基含有有機重合体硬化性組成物に関する。
【０００２】
【従来の技術】
接着剤やシーリング剤に有用な硬化性組成物として、ポリエーテル、ポリエステル、あるいはエチレン性不飽和化合物やジエン系化合物の重合体などを主鎖とする架橋可能な加水分解性ケイ含有基を有する有機重合体を主成分として用いるものが知られている。これら加水分解性ケイ素含有基を有する有機重合体は、触媒の存在下で、室温において大気中の水分により加水分解性ケイ素含有基が加水分解を起こし、シロキサン結合を形成することで硬化させる。この加水分解性ケイ素含有基を有する有機重合体を用いる硬化性組成物は、硬化性、貯蔵安定性、耐候性などに優れている。
【０００３】
前記加水分解性ケイ含有基を有する有機重合体の硬化触媒としては、２−エチルヘキサン酸錫、ｎ−オクチル酸錫などのカルボン酸錫（II）化合物、ジブチル錫ジラウレート、ジブチル錫マレエートなどの有機錫（IV）化合物や、ナフテン酸鉄、オクチル酸鉛などのその他の金属化合物が用いられる。中でも有機錫（IV）化合物、カルボン酸錫（II）化合物は、硬化速度および硬化物性に優れているので、汎用されている。
【０００４】
しかし、有機錫化合物、鉛化合物はいずれも環境、人体へ及ぼす影響が大きいことから、使用に際しては充分な注意が必要となる。ナフテン酸鉄などの鉄塩では硬化物が着色してしまう問題があった。また従来は、錫化合物として主にビス（２−エチルヘキサン酸）錫、ビス（ｎ−オクチル酸）錫などのカルボン酸錫（II）が用いられていた（例えば特許文献１）。しかし、これらを使用すると、タック（塗布された組成物表面のべたつき）が長時間解消されないという問題があった。この問題を解決する手段として３級カルボン酸錫化合物を硬化触媒として使用することが提案されている（特許文献２）。しかし、この３級カルボン酸錫化合物は従来品と比較して活性が高いために、大気中の湿度によっては充分な可使時間が取れない場合があり、夏場と冬場で配合設計を変える必要がある点や高粘度であるために製造工程中の取り扱い性能が劣るなどの点で、実用性の面から必ずしも充分でなかった。
【０００５】
【特許文献１】
特公昭６１−６０８６７号公報
【特許文献２】
特開２００２−２８５０１８号公報
【０００６】
【発明が解決しようとする課題】
前記の点に鑑みて、本発明の課題は、実用的な硬化速度の範囲内で可使時間の設定が可能で、取り扱い性がよく、かつ短時間で表面タックが解消される硬化性組成物を提供することにある。
【０００７】
【課題を解決するための手段】
そこで、本発明者らは、鋭意研究の結果、硬化触媒として、従来の３級カルボン酸錫化合物を用いる場合に比べて実用的な硬化速度の範囲内で可使時間の幅広い設定が可能であり、取り扱い性がよく、かつ従来のビス（２−エチルヘキサン酸）錫、ビス（ｎ−オクチル酸）錫などを用いる場合に比べて短時間で表面タックが解消される、シリル基含有有機重合体硬化性組成物を見出し、本発明を完成するに至った。
【０００８】
すなわち本発明はつぎのシリル基含有有機重合体硬化性組成物およびジアルキル酢酸錫化合物を提供する。
（１）加水分解性基と結合したケイ素原子を有する基を、分子末端または側鎖に、１分子当たり少なくとも１個有するシリル基含有有機重合体（ａ）１００重量部と、下記一般式（１）：
【０００９】
【化２】
2004189946.tif 000002
【００１０】
（式中、Ｒ1、Ｒ2はそれぞれ炭素原子数１〜１９の直鎖または分岐アルキル基であり、相互に同一であっても異なっていてもよく、かつ、Ｒ1とＲ2の炭素原子数の合計が１０以上である）で表される、ジアルキル酢酸錫化合物（ｂ）０．１〜２０重量部とからなることを特徴とするシリル基含有有機重合体硬化性組成物。
（２）さらにアミン系硬化剤を含有する前記（１）項に記載のシリル基含有有機重合体硬化性組成物。
（３）さらに充填剤を含有する前記（１）または（２）項に記載のシリル基含有有機重合体硬化組成物。
（４）前記シリル基含有有機重合体（ａ）が、ポリエーテル、エチレン性不飽和化合物の重合体またはジエン系化合物の重合体を主鎖とするものである前記（１）〜（３）項のいずれかに記載のシリル基含有有機重合体硬化性組成物。
（５）前記ジアルキル酢酸錫化合物が常温、常圧下で液状である前記（１）〜（４）項のいずれかに記載のシリル基含有有機重合体硬化性組成物。
（６）前記ジアルキル酢酸錫化合物が、前記ジアルキル酢酸錫化合物が、スタナスビス（２−ブチルオクタノエート）、スタナスビス（２−エチルデカノエート）、スタナスビス（２−ヘキシルデカノエート）、スタナスビス（２−デシルテトラデカノエート）よりなる群から選ばれる少なくとも１種である前記（１）〜（５）項のいずれかに記載のシリル基含有有機重合体硬化組成物。
（７）スタナスビス（２−ブチルオクタノエート）、スタナスビス（２−ヘキシルデカノエート）、またはスタナスビス（２−デシルテトラデカノエート）であるジアルキル酢酸錫化合物。
【００１１】
【発明の実施の形態】
本発明に用いる有機重合体（ａ）は、加水分解性基と結合したケイ素原子を有する基（以下、加水分解性基と結合したケイ素基という場合がある）を、分子末端または側鎖に、１分子当たり少なくとも１個有する有機重合体であり、該重合物の主鎖としては、アルキレンオキシド重合体ないしポリエーテル、エーテル・エステルブロック共重合体などが挙げられる。また、エチレン性不飽和化合物、ジエン系化合物の重合体などが挙げられる。これら主鎖重合体は室温で液状のものが好ましい。
【００１２】
前記アルキレンオキシド重合体ないしポリエーテルとしては、
［ＣＨ2ＣＨ2Ｏ］ｎ
［ＣＨ（ＣＨ3）ＣＨ2Ｏ］ｎ
［ＣＨ（Ｃ2Ｈ5）ＣＨ2Ｏ］ｎ
［ＣＨ2ＣＨ2ＣＨ2ＣＨ2Ｏ］ｎ
などの繰り返し単位の１種または２種以上を有するものが例示される。ここで、ｎは２以上の整数である。これらアルキレンオキシド重合体ないしポリエーテルは単独で用いてもよく、２種以上を併用してもよい。
【００１３】
また、エチレン性不飽和化合物、ジエン系化合物の重合体としては、エチレン、プロピレン、アクリル酸エステル、メタクリル酸エステル、酢酸ビニル、アクリロニトリル、スチレン、イソブチレン、ブタジエン、イソプレン、クロロプレンなどの単独重合体、またはこれらの２種以上の共重合体が挙げられる。より具体的にはポリブタジエン、スチレン−ブタジエン共重合体、アクリロニトリル−ブタジエン共重合体、エチレン−ブタジエン共重合体、エチレン−プロピレン共重合体、エチレン−酢酸ビニル共重合体、エチレン−（メタ）アクリル酸エステル共重合体、ポリイソプレン、スチレン−イソプレン共重合体、イソブチレン−イソプレン共重合体、ポリクロロプレン、スチレン−クロロプレン共重合体、アクリロニトリル−クロロプレン共重合体、ポリイソブチレン、ポリアクリル酸エステル、ポリメタクリル酸エステルなどが挙げられる。これらは単独で用いてもよく、あるいは２種類以上を併用してもよい。
【００１４】
前記加水分解性基と結合したケイ素基は、湿気や架橋剤の存在下、必要に応じて触媒などを使用することにより縮合反応を起こす基のことである。具体的には、ハロゲン化シリル基、アルコキシシリル基、アルケニルオキシシリル基、アシロキシシリル基、アミノシリル基、アミノオキシシリル基、オキシムシリル基、アミドシリル基などが挙げられる。ここで、１つのケイ素原子に結合したこれらの加水分解性基の数は１〜３の範囲から選択される。また、１つのケイ素原子に結合した加水分解性基は１種であってもよく、複数種であってもよい。さらに加水分解性基と非加水分解性基が１つのケイ素原子に結合していてもよい。加水分解性基と結合したケイ素基としては、取り扱いが容易である点で、特にアルコキシシリル基（モノアルコキシシリル基、ジアルコキシシリル基、トリアルコキシシリル基を含む）が好ましい。加水分解性基と結合したケイ素基は重合体分子の末端に存在していても、側鎖に存在していてもよく、さらに末端と側鎖の両方に存在していてもよい。加水分解性基と結合したケイ素基は、重合体の１分子当たり少なくとも１個あればよいが、硬化速度、硬化物性の点からは、１分子当たり平均して１．５個以上あるのが好ましい。加水分解性基と結合したケイ素基を前記主鎖重合体に結合させる方法としては公知の方法が採用できる。
【００１５】
本発明で用いる有機重合体（ａ）の分子量は、特に制約はないが、過度に高分子のものは高粘度であり、硬化性組成物とした場合の取り扱い性に劣るので、数平均分子量として３００００以下が望ましい。一方、過度に低分子量のものは、流動性が高いため施行性が著しく劣るので、数平均分子量として１０００以上が望ましい。このような有機重合体は、公知の方法によって製造することができるが、鐘淵化学工業（株）製のカネカＭＳポリマーなどの市販品を使用することができる。
【００１６】
本発明に用いる硬化触媒（ｂ）としては、一般式（１）で表される、ジアルキル酢酸（すなわち、カルボン酸のα位の炭素原子が第二級炭素であるカルボン酸）の錫化合物の１種または２種以上が使用される。一般式（１）において、Ｒ1、Ｒ2で示される炭素原子数１〜１９の直鎖または分岐アルキル基としては、たとえばメチル、エチル、プロピル、イソプロピル、ブチル、イソブチル、ｓｅｃ−ブチル、ｔｅｒｔ−ブチル、ペンチル、ヘキシル、ヘプチル、オクチル、エチルヘキシル、ノニル、デシル、ウンデシル、ドデシル、トリデシル、テトラデシル、ペンタデシル、ヘキサデシル、ヘプタデシル、オクタデシル、ノナデシルなどが挙げられる。
【００１７】
一般式（１）で表されるジアルキル酢酸錫化合物の中では、使用上の取り扱い易さ、化合物の安定性などの点から、Ｒ1が炭素原子数１以上のアルキル基から選択され、Ｒ2が炭素原子数５以上のアルキル基から選択されるものが好ましい。とりわけ、Ｒ1とＲ2の炭素原子数の合計が１０以上であるものが好ましく、より好ましくはＲ1とＲ2の炭素原子数の合計が１０〜１４のものである。
【００１８】
前記ジアルキル酢酸錫化合物の具体例としては、既知のものとして、スタナスビス（２−エチルデカノエート）、スタナスビス（９−メチル−２−プロピルデカノエート）、スタナスビス（８−メチル−２−プロピルデカノエート）、スタナスビス（７−メチル−２−プロピルデカノエート）、スタナスビス（６−メチル−２−プロピルデカノエート）、スタナスビス（５−メチル−２−プロピルデカノエート）、スタナスビス（４−メチル２−プロピルデカノエート）、スタナスビス（３−メチル−２−プロピルデカノエート）などが挙げられ、新規なものとしては、スタナスビス（２−プロピルノナデカノエート）、スタナスビス（２−ブチルオクタノエート）、スタナスビス（２−ヘキシルデカノエート）、スタナスビス（２−デシルテトラデカノエート）、スタナスビス（２−オクチルドデカノエート）などが挙げられる。とくに、スタナスビス（２−ブチルオクタノエート）、スタナスビス（２−エチルデカノエート）、スタナスビス（２−ヘキシルデカノエート）、スタナスビス（２−デシルテトラデカノエート）が好ましく、とりわけスタナスビス（２−ブチルオクタノエート）、スタナスビス（２−エチルデカノエート）、スタナスビス（２−ヘキシルデカノエート）が好ましい。
【００１９】
前記ジアルキル酢酸の錫化合物は公知の方法によって製造することができる。たとえば、ジアルキル酢酸２モルと塩化第一錫約１モルとを、約２モルのアルカリ化合物の存在下で、溶媒中において３０〜７０℃程度の温度で加熱することによって、製造することができる。原料のジアルキル酢酸としては、相当するジアルキル酢酸の１種または２種以上の混合物を使用すればよい。市販品も使用でき、たとえば、サソール社製のＩＳＯＣＡＲＢ １２、ＩＳＯＣＡＲＢ １６、ＩＳＯＣＡＲＢ ２０、ＩＳＯＣＡＲＢ ２４などが挙げられる。
【００２０】
本発明において用いる硬化触媒（ｂ）は、取り扱い性の面から常温、常圧下で液状のものが好ましい。とくに製造工程中における取り扱い性の面から粘度が３０００（ｍＰａ・ｓ/２５℃）以下のものが好ましく、とりわけ１００〜２０００（ｍＰａ・ｓ/２５℃）のものが好ましい。粘度が３０００（ｍＰａ・ｓ/２５℃）を超えると製造工程中の取り扱い性が著しく低下する。
【００２１】
本発明において、硬化触媒（ｂ）は、シリル基含有有機重合体（ａ）１００重量部に対して０．１〜２０重量部、特に１〜１０重量部の割合で使用するのが好ましい。硬化触媒（ｂ）の量が前記範囲に満たないと、硬化性能が劣り、表面タックが改善されないことがある。また、前記範囲を超えると硬化物の物性、安定性が低下することがある。
【００２２】
本発明の硬化性組成物においては、前記硬化触媒（ｂ）に加えて、さらに硬化促進剤を配合するのが好ましい。硬化促進剤としては、たとえば、ブチルアミン、オクチルアミン、ラウリルアミン、ｎ−ヘキサデシルアミン、ジブチルアミン、モノエタノールアミン、ジエタノールアミン、トリエタノールアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、ポリオキシエチレンジアミン、ポリオキシプロピレンジアミン、グアニジン、ジフェニルグアニジン、２，４，６−トリス（ジメチルアミノメチル）フェノール、モルホリン、Ｎ−メチルモルホリン、２−エチル−４−メチルイミダゾール、１，８−ジアザビシクロ（５．４．０）ウンデセン−７（ＤＢＵ）などのアミン系化合物が挙げられる。これらのアミン化合物は、単独で使用してもよく、２種以上を併用してもよい。硬化促進剤の使用量は、硬化触媒（ｂ）１００重量部に対して、１〜２００重量部が好ましく、とくに好ましくは１０〜１００重量部である。硬化促進剤の使用量が前記範囲未満では、硬化促進効果が充分に発揮されない傾向があり、一方前記範囲より多いと、可使時間が短くなりすぎ作業性の点から好ましくなく、また硬化後に表面タックが残存するなどの傾向がある。
【００２３】
本発明の硬化性組成物においては、通常、シリル基含有有機重合体（ａ）の硬化物の用途に応じて、各種充填剤が使用される。充填剤としては、具体的には、炭酸カルシウム、カオリン、タルク、ヒュームドシリカ、沈降性シリカ、無水ケイ酸、含水ケイ酸、クレー、焼成クレー、ガラス、ベントナイト、有機ベントナイト、シラスバルーン、ガラス繊維、石綿、ガラスフィラメント、粉砕石英、ケイソウ土、ケイ酸アルミニウム、水酸化アルミニウム、酸化亜鉛、酸化マグネシウム、二酸化チタンなどが挙げられる。充填剤の使用量は、硬化物の用途、要求性能に応じて広範に変わるものであるが、たとえば、シリル基含有有機重合体（ａ）１００重量部に対して１０〜３００重量部程度の範囲から適宜選択される。
【００２４】
さらに本発明の硬化性組成物では、硬化を促進し基材への密着性を良くするため、公知の種々のアミノ基置換アルコキシシラン化合物、またはその縮合物を配合することができ、具体的には、γ―アミノプロピルトリメトキシシラン、γ―アミノプロピルトリエトキシシラン、Ｎ−（トリメトキシシリルプロピル）エチレンジアミン、δ−アミノブチル（メチル）ジエトキシシラン、Ｎ，Ｎ’―ビス（トリメトキシシリルプロピル）エチレンジアミンおよびこれらの部分加水分解物などが挙げられる。また、基材への密着性の向上のために、ビニルトリエトキシシラン、ビニルトリメトキシシラン、ビニルトリイソプロポキシシランなどのビニルアルコキシシラン化合物を使用できる。
【００２５】
本発明の硬化性組成物においては、さらに、着色剤、可塑剤、硬化遅延剤、タレ防止剤、老化防止剤、溶剤など、硬化性組成物に通常添加される各種添加剤を配合することができる。
【００２６】
着色剤としては、具体的には、酸化鉄、カーボンブラック、フタロシアニンブルー、フタロシアニングリーンなどが挙げられる。
【００２７】
可塑剤としては、具体的には、ジブチルフタレート、ジオクチルフタレート、ジイソノニルフタレート、ブチルベンジルフタレート等のフタル酸エステル類、アジピン酸ジオクチル、コハク酸ジオクチル、コハク酸ジイソデシル、セバシン酸ジイソデシル、オレイン酸ブチルなどの脂肪族カルボン酸エステル類、ペンタエリスリトールエステルなどのポリオール化合物のエステル類、リン酸トリオクチル、リン酸トリクレジルなどのリン酸エステル類、エポキシ化大豆油、エポキシステアリン酸ベンジルなどのエポキシ系可塑剤、塩素化パラフィンなどが挙げられる。
【００２８】
タレ防止剤としては、具体的には、水添ヒマシ油、無水ケイ酸、有機ベントナイト、コロイド状シリカなどが挙げられる。
【００２９】
さらに他の添加剤として、フェノール樹脂、エポキシ樹脂などの接着付与剤、紫外線吸収剤、ラジカル連鎖禁止剤、過酸化物分解剤、各種の老化防止剤などを使用することができる。
【００３０】
本発明の硬化性組成物の硬化処理は、通常環境雰囲気下での湿気硬化による。硬化処理における硬化触媒の可使時間は、現場施工上の面から１時間以上であることが好ましく、さらに好ましくは１〜８時間である。本発明においては、前記特定の硬化触媒（ｂ）を用いることにより、可使時間を１時間以上に設定することが可能であり、かつ短期間内に表面のベタツキを解消することができる。
【００３１】
本発明の硬化性組成物は、通常前記シリル基含有有機重合体（ａ）を含有する主剤成分と、前記硬化触媒を含有する硬化触媒成分とからなる２成分系硬化性組成物として使用される。もとより１成分系硬化性組成物として使用できる。
【００３２】
前記主剤成分には、前記シリル基含有有機重合体（ａ）の他に、必要に応じて前記アミノ基置換アルコキシシラン化合物、ビニルアルコキシシラン化合物、充填剤、着色剤、可塑剤、硬化促進剤、硬化遅延剤、タレ防止剤、接着付与剤、紫外線吸収剤、ラジカル連鎖禁止剤、過酸化物分解剤、老化防止剤、溶剤などの１種または２種以上を適宜配合することができる。前記硬化触媒成分には、前記硬化触媒（ｂ）の他に、必要に応じて前記アミノ基置換アルコキシシラン化合物、ビニルアルコキシシラン化合物、充填剤、着色剤、可塑剤、硬化促進剤、硬化遅延剤、タレ防止剤、接着付与剤、紫外線吸収剤、ラジカル連鎖禁止剤、過酸化物分解剤、老化防止剤、溶剤などの１種または２種以上を適宜配合することができる。
【００３３】
本発明の硬化性組成物は、シーリング剤、コーティング剤、弾性接着剤などの用途に使用できる。
【００３４】
【実施例】
以下、本発明を実施例に基づいて具体的に説明するが、本発明の範囲はこれによって限定されるものではない。
【００３５】
製造例１
窒素導入管を取り付けた１０００ｍｌナスフラスコに、一般式（１）におけるＲ1が炭素原子数４のアルキル基、Ｒ2が炭素原子数６のアルキル基であり、Ｒ1とＲ2の炭素原子数の合計が１０であるジアルキル酢酸［ＩＳＯＣＡＲＢ１２（サソール社製、２−ブチルオクタン酸、酸価２８０．２ｍｇＫＯＨ／ｇ）］４００ｇと水酸化ナトリウム水溶液１７０ｇ（水酸化ナトリウム：２モル）を量り込み、マグネチックスターラーにて充分に混合した後、塩化第一錫２２５ｇ（１モル）を加え、６０℃で２０分反応させ、反応混合物をトルエンにて抽出し、減圧下で濃縮して淡黄色透明の液体の錫化合物ａを得た。
【００３６】
この化合物をＦＴ−ＩＲにて分析し、２−ブチルオクタン酸のカルボニル基の吸収１７３８ｃｍ-1が消失し、１６５０ｃｍ-1に−ＣＯ−Ｏ−Ｓｎ−Ｏ−ＣＯ−中のカルボニル基の吸収を確認した。また、次の元素分析の結果より、２−ブチルオクタン酸の錫塩［スタナス（２−ブチルオクタノエート）］であることを確認した。
2004189946.tif 000003
【００３７】
製造例２
窒素導入管を取り付けた１０００ｍｌナスフラスコに、一般式（１）におけるＲ1が炭素原子数２のアルキル基、Ｒ2が炭素原子数１０のアルキル基であり、Ｒ1とＲ2の炭素原子数の合計が１２であるジアルキル酢酸（２−エチルドデカン酸）４５６ｇと水酸化ナトリウム水溶液１７０ｇ（水酸化ナトリウム：２モル）を量り込み、マグネチックスターラーにて充分に混合した後、塩化第一錫２２５ｇ（１モル）を加え、６０℃で２０分反応させ、反応混合物をトルエンにて抽出し、減圧下で濃縮して淡黄色透明の液体の錫化合物ｂを得た。
【００３８】
この化合物をＦＴ−ＩＲにて分析し、２−エチルドデカン酸のカルボニル基の吸収１７３８ｃｍ-1が消失し、１６５０ｃｍ-1に−ＣＯ−Ｏ−Ｓｎ−Ｏ−ＣＯ−中のカルボニル基の吸収を確認した。また、次の元素分析の結果より、２−エチルドデカン酸の錫塩［スタナス（２−エチルドデカノエート）］であることを確認した。
2004189946.tif 000004
【００３９】
製造例３
窒素導入管を取り付けた１０００ｍｌナスフラスコに、一般式（１）におけるＲ1が炭素原子数６のアルキル基、Ｒ2が炭素原子数８のアルキル基であり、Ｒ1とＲ2の炭素原子数の合計が１４であるジアルキル酢酸［ＩＳＯＣＡＲＢ１６（サソール社製、２−ヘキシルデカン酸、酸価２１５．８ｍｇＫＯＨ／ｇ）］５１２ｇと水酸化ナトリウム水溶液１７０ｇ（水酸化ナトリウム：２モル）を量り込み、マグネチックスターラーにて充分に混合した後、塩化第一錫２２５ｇ（１モル）を加え、６０℃で２０分反応させ、反応混合物をトルエンにて抽出し、減圧下で濃縮して淡黄色透明の液体の錫化合物ｃを得た。
【００４０】
この化合物をＦＴ−ＩＲにて分析し、２−ヘキシルデカン酸のカルボニル基の吸収１７３８ｃｍ-1が消失し、１６５０ｃｍ-1に−ＣＯ−Ｏ−Ｓｎ−Ｏ−ＣＯ−中のカルボニル基の吸収を確認した。また、次の元素分析の結果より、２−ヘキシルデカン酸の錫塩［スタナス（２−ヘキシルデカノエート）］であることを確認した。
2004189946.tif 000005
【００４１】
製造例４
窒素導入管を取り付けた１０００ｍｌナスフラスコに、一般式（１）におけるＲ1が炭素原子数１０のアルキル基、Ｒ2が炭素原子数１２のアルキル基であり、Ｒ1とＲ2の炭素原子数の合計が２２であるジアルキル酢酸［ＩＳＯＣＡＲＢ２４（サソール社製、２−デシルテトラデカン酸、酸価１４４．３ｍｇＫＯＨ／ｇ）］７３７ｇと水酸化ナトリウム水溶液１７０ｇ（水酸化ナトリウム：２モル）を量り込み、マグネチックスターラーにて充分に混合した後、塩化第一錫２２５ｇ（１モル）を加え、６０℃で２０分反応させ、反応混合物をトルエンにて抽出し、減圧下で濃縮して淡黄色透明の液体の錫化合物ｄを得た。
【００４２】
この化合物をＦＴ−ＩＲにて分析し、２−デシルテトラデカン酸のカルボニル基の吸収１７３８ｃｍ-1が消失し、１６５０ｃｍ-1に−ＣＯ−Ｏ−Ｓｎ−Ｏ−ＣＯ−中のカルボニル基の吸収を確認した。また、次の元素分析の結果より、炭素２−デシルテトラデカン酸の錫塩［スタナス（２−デシルテトラデカノエート）］であることを確認した。
2004189946.tif 000006
【００４３】
製造例５
窒素導入管を取り付けた１０００ｍｌナスフラスコに、ラウリン酸２００ｇと水酸化ナトリウム水溶液１７０ｇ（水酸化ナトリウム：２モル）を量り込み、マグネチックスターラーにて充分に混合した後、塩化第一錫２２５ｇ（１モル）を加え、６０℃で２０分反応させ、反応混合物をトルエンにて抽出し、減圧下で濃縮して白色の固体の錫化合物ｅを得た。
【００４４】
この化合物をＦＴ−ＩＲにて分析し、ラウリン酸のカルボニル基の吸収１７３８ｃｍ-1が消失し、１６５０ｃｍ-1に−ＣＯ−Ｏ−Ｓｎ−Ｏ−ＣＯ−中のカルボニル基の吸収を確認した。また、次の元素分析の結果より、ラウリン酸錫塩であることを確認した。
2004189946.tif 000007
【００４５】
実施例１〜８
シリル基含有有機重合体（鐘淵化学工業（株）製ＭＳポリマーＡ２０）１００重量部に対して、表１に示される各種添加剤を表１に示される部数（重量部数）添加し、混練して主剤成分を調製した。一方、製造例１〜４で得られた錫化合物ａ〜ｄおよび各種添加剤を表１に示される部数［シリル基含有有機重合体（鐘淵化学工業（株）製ＭＳポリマーＡ２０）１００重量部に対する重量部数］で混合し、混練して硬化触媒成分を調製した。
【００４６】
得られた主剤成分と硬化触媒成分とを混合した湿気硬化型組成物について、硬化時間（両成分の混合後半ゲル化し流動性のなくなるまでの時間）および薄層硬化性を評価した。なお、主剤成分および硬化触媒成分の調製、両成分の混合から硬化までの操作は、室温２５℃、湿度６０％の恒温室にて行った。結果を表１に示す。また使用した硬化触媒について粘度測定を行なった。結果を表２に示す。
【００４７】
＜薄層硬化性＞
両成分の混合後塗布して２０μｍの厚さの塗膜を形成し、３０℃で２４時間放置した後、指触にて表面のベタツキを判定した。
○：表面のベタツキが認められない。
×：表面のベタツキが認められる。
【００４８】
＜粘度測定＞
２５℃における粘度をＢＭ型粘度計（（株）東京計器製造所製）により測定した。
【００４９】
比較例１〜８
シリル基含有有機重合体（鐘淵化学工業（株）製ＭＳポリマーＡ２０）１００重量部に対して、表１に示される各種添加剤を表１に示される部数（重量部数）添加し、混練して主剤成分を調製した。一方、製造例５で得られた錫化合物ｅ、従来から用いられている、ビス（ネオデカン酸錫）、ビス（２−エチルヘキサン酸）錫またはビス（ｎ−オクチル酸）錫、および各種添加剤を表１に示される部数［シリル基含有有機重合体（鐘淵化学工業（株）製ＭＳポリマーＡ２０）１００重量部に対する重量部数］で混合し、混練して硬化触媒成分を調製した。
【００５０】
得られた主剤成分と硬化触媒成分とを混合した湿気硬化型樹脂組成物について、実施例１〜８と同様にして硬化時間および薄層硬化性を評価した。結果を表１に示す。また、使用した硬化触媒について実施例１〜８と同様にして粘度を測定した。結果を表２に示す。
【００５１】
表１に示される材料の詳細はつぎのとおりである。
ＭＳポリマーＡ２０：主鎖重合体であるポリエーテルの末端に加水分解性ケイ素含有基を有するシリル基含有有機重合体
炭酸カルシウム：充填剤
ノクラックＮＳ−６：老化防止剤（大内新興化学工業（株）製）
スモイルＰ３５０：流動性パラフィン（村松石油（株）製）
チヌビン３２７：紫外線吸収剤（東京ファインケミカル（株）製ＬＦ−１０１）
Ａ−１７１：ビニルアルコキシシラン化合物（日本ユニカー（株）製）
Ａ−１１００：アミノ基置換アルコキシシラン化合物（日本ユニカー（株）製）
ラウリルアミン：関東化学（株）製１級試薬
ビス（ネオデカン酸）錫：日東化成（株）製
ビス（２−エチルヘキサン酸）錫：日東化成（株）製
ビス（ｎ−オクタン酸）錫：日東化成（株）製
【００５２】
【表１】
2004189946.tif 000008
【００５３】
【表２】
2004189946.tif 000009
【００５４】
【発明の効果】
前記実施例の結果から明らかなように、本発明の硬化性組成物では、実用的な範囲内で硬化時間を大幅に変えることができる。また、実用的な範囲に硬化時間を設定できることで、可使時間の幅広い設定が可能となり現場施工上の問題を改善することが可能となる。また、硬化触媒の粘度が低いため、取り扱い性が良好である。かつ従来の硬化触媒を用いる場合と比べて短時間で表面タックが解消できる。